FR 2578784 A1 19860919 FR 8503860 A 19850315 ANNEAU COMI'OSI'I'E 1)E FA1InI.I. NASSE Vi.UL!UI Uil 1'1 I'ROCIED)E DE FABRICATION)D'UN ''L IPANNEAU. L'invention concerne un panneau composite de faible masse volu- mnique équivalente, a usage multiple, incorporant notanmment le polystyrène expansé ou un matériau équivalent; l'invention concerne aussi un procédé de fabrication d'un tel panneau. Il est connu de réaliser un panneau en associant un matériau syn- thétique mousse,et notamment le polystyrène expansé, avec un autre maté- riau plus dense et plus rigide, comme par exemple le plâtre ou le bois. Les panneaux ainsi constitués présentent tous leurs avantages et leurs inconvénients et sont utilisés avec plus ou moins de discernement dans de nombreux domaines industriels et notamment le bâtiment et les travaux pu- blics. Pour la plupart des matériaux connus, la masse volumique équiva- lente et les caractéristiques mécaniques dépendent, pour l'essentiel, de la nature du second matériau utilisé en combinaison avec le polystyrène expansé. L'invention est le fruit de recherches et essais de compatibi- lité des colles et matériaux susceptibles d'être associés à une mousse synthétique comme le polystyrène expansé. Dans cet esprit, l'invention concerne donc un panneau composite de faible masse volumique équivalente, caractérisé en ce qu'il se compose essentiellement d'une plaque de matériau synthétique mousse, comme par exemple du polystyrène expansé, sur les deux faces de laquelle est collé un stratifié composé d'une ou plusieurs couches de matériau en feuille, imprégné d'un produit durcisseur. Le fait de coller le stratifié, aussi mince soit-il, des deux côtés de la plaque de polystyrène expansé, confère à l'ensemble une très grande solidité, d'une légèreté extrême. En effet, ni le polystyrène expansé ni le stratifié utilisé, qui sera décrit plus en détail ci-dessous, ne sont utilisables séparément en panneaux porteurs. En effet, le maté- riau en feuille précité est, de préférence, un papier relativement fort (un papier convenant pour cette application est par exemple connu du pu- blic sous le nom de "papier kraft") et les différentes couches de ce pa- pier sont imprégnées de résine phénolique. Ce type de stratifié peut être collé au polystyrène expansé et on a constaté que certaine colles à deux constituants étaient préférables, comme par exemple une colle à base de résorcyne ou d'urée-formol. L'aspect esthétique du panneau ainsi constitué peut être amélioré en recouvrant au moins l'une de ses faces d'une feuille de papier décora- tif imprégné d'une résine mélaminique ou analogue. L'invention concerne également un procédé de fabrication d'un tel panneau composite, caractérisé en ce qu'il consiste à coller un stratifié, notamment du type décrit ci-dessus, de chaque c8té d'une plaque de maté- riau synthétique mousse, comme par exemple du polystyrène expansé, à partir d'une colle à base de résorcyne ou d'urée-formol, à température moyenne et sous pression. Autrement dit, la mise en oeuvre du procédé de fabrication est extrêmement simple, puisqu'elle consiste à présenter deux plaques dudit stratifié de part et d'autre d'une plaque de polystyrène expansé, après avoir répandu la colle et à chauffer l'ensemble sous pression. Les meil- leurs résultats d'assemblage ont été observés pour une température compri- se entre 60 et 150 et, de préférence, voisine de 80 . La pression peut quant à elle être comprise entre 60 et 120 kg/cm2; elle sera de préféren- ce voisine de 90 kg/cm2. Le stratifié est élaboré préalablement comme indiqué ci-dessus, c'est-à-dire à partir de plusieurs couches de papier relativement fort imprégné de résine phénolique. En outre, on ajoute dans la colle urée-formol une poudre ignifuge, par exemple la poudre com- mercialisée sous le nom de "Poudre VETO',à raison de 30 % de poudre pour % de colle. Cette dernière garde ses propriétés et sa viscosité n'est pas modifiée. Le matériau composite qui vient d'être décrit convient pour de multiples applications. On citera en particulier le cloisonnement dans le domaine de la construction provisoire, comme par exemple les exposi- tions. Son usage pour la réalisation de faux plafonds est également re- commandé. Il peut convenir pour la construction de meubles et de tous supports pour la décoration ou l'affichage. Sa masse volumique équiva- lente est extrêmement faible, de l'ordre de 2,5 à 3 kg/m2. Sa résistance à la pression et aux chocs est excellente; il convient pour des usages en extérieur. En outre, il présente de bonnes qualités d'isolation acous- tique et thermique. Le procédé qui vient d'être décrit ne se limite pas à la fabrica- tion de panneaux plats. On peut parfaitement donner une forme voulue au stratifié, au moment de l'imprégnation par la résine phénolique et utili- ser ce stratifié de part et d'autre d'une pièce de polystyrène expansé présentant des surfaces équivalentes. REiVEND iCAT' îO: ' 1. l'annealu coipi)osite de faible massé VOUllique équivalenlte, caractériss en ce qu'il se compose essentiellement de ' une plaque de ma- tériau synthétique mousse, comme par exemple du polystyrène expansé, sur les deux faces de laquelle est collé un stratifié composé d'une ou plu- sieurs couches de matériau en feuille imprégné d'un produit durcisseur. 2. P'anneau selon la revendication 1, caractérisé en ce que ledit matériau en feuille est un papier relativement fort. 3. Panneau selon la revendication 2, caractérisé en ce que ledit papier est imprégné de résine phénolique. 4. Panneau selon l'une des revendications 1 à 3, caractérisé en ce que le stratifié utilisé est collé au moyen d'une colle à base de ré- sorcyne ou d'urée-formol. 5. Panneau selon l'une des revendications précédentes, caracté- risé en ce que l'une de ses faces au moins est recouverte d'une feuille de papier décoratif imprégnée d'une résine mélaminique ou analogue. 6. Procédé de fabrication d'un panneau composite de faible masse volumique équivalente, caractérisé en ce qu'il consiste à coller un stra- tifié de chaque c8té d'une plaque de matériau synthétique mousse, tel que par exemple du polystyrène expansé, à partir d'une colle à base de résor- cyne ou d'urée-formol, à température moyenne et sous pression. 7. Procédé selon la revendication 6, caractérisé en ce que la température est comprise entre 60 et 150 , de préférence voisine de 80 . 8. Procédé selon l'une des revendications 6 ou 7, caractérisé en ce que la pression est comprise entre 60 et 120 kg/cm2, de préférence voisine de 90 kg/cm2. 9. Procédé selon l'une des revendications 6 à 8, caractérisé en ce qu'il consiste à élaborer préalablement le stratifié à partir de plu- sieurs couches de papier relativement fort, en imprégnant ce papier de résine phénolique.